(57)【要約】【課題】ショートの発生を抑制し、良好な導通状態を実現する接続構造体の製造方法及び接続構造体並びに接続方法を提供する。【解決手段】ＩＣチップ２２のバンプ２４の高さに対して０．２５〜０．３３の割合の高さを有する凸部１５が配線電極１４間に形成されているガラス基板１５を用いる。ガラス基板１５の基板本体１３の凸部１５及び配線電極１４が形成されている面とＩＣチップのチップ本体２７のバンプ２４が形成されている面とを、異方性導電フィルム１６を介して熱加圧により圧着接続する。【選択図】図１
2011211245.tif 000002
【特許請求の範囲】
【請求項１】
基板の配線電極と電子部品の端子とが異方性導電接続されてなる接続構造体の製造方法において、
前記基板は、その一方の表面に凸部を有し、
前記凸部は、前記配線電極間に形成されており、
前記凸部の高さは、前記端子の高さに対して０．２５〜０．３３の割合であり、
熱加圧によって、絶縁性の接着剤組成物に導電性粒子が分散されてなる異方性導電接着部材を介して前記基板と前記電子部品とを圧着接続し、
前記配線電極と前記端子とを異方性導電接続させる接続構造体の製造方法。
【請求項２】
前記基板の前記配線電極及び前記凸部が形成されている面上に前記異方性導電接着部材を仮貼りする仮貼工程と、
前記仮貼工程にて仮貼りされた前記異方性導電接着部材上に前記電子部品を配置する配置工程と、
前記配置工程にて配置された電子部品の上面に対して熱加圧を行い、前記基板と前記電子部品とを圧着接続する接続工程とを有する請求項１記載の接続構造体の製造方法。
【請求項３】
前記異方性導電接着部材は、導電性粒子が含まれない絶縁性の接着剤組成物からなる絶縁性接着剤層と、絶縁性の接着剤組成物に導電性粒子が分散されている導電性粒子含有層とが積層されてなる２層構造であり、
前記仮貼工程では、前記導電性粒子含有層の絶縁性の接着剤組成物が流動するが硬化しない程度の温度及び圧力で熱加圧を行い、前記異方性導電接着部材を、該導電性粒子含有層と該熱加圧での加熱を行う側とを対峙させて仮貼りする請求項２記載の接続構造体の製造方法。
【請求項４】
前記仮貼工程では、前記異方性導電接着部材の上面を加圧するとともに前記基板側から加熱を行うことにより、該異方性導電接着部材を仮貼りする請求項３記載の接続構造体の製造方法。
【請求項５】
前記仮貼工程では、前記異方性導電接着部材の上面を加圧するとともに該異方性導電部材の上面側から加熱を行うことにより、該異方性導電接着部材を仮貼りする請求項３記載の接続構造体の製造方法。
【請求項６】
基板の配線電極と電子部品の端子とが異方性導電接続されてなる接続構造体において、
前記基板は、その一方の表面に凸部を有し、
前記凸部は、前記配線電極間に形成されており、
前記凸部の高さは、前記端子の高さに対して０．２５〜０．３３の割合であり、
熱加圧によって、絶縁性の接着剤組成物に導電性粒子が分散されてなる異方性導電接着部材を介して前記基板と前記電子部品とが圧着接続され、
前記配線電極と前記端子とが異方性導電接続されてなる接続構造体。
【請求項７】
基板の配線電極と電子部品の端子とを異方性導電接続する接続方法において、
前記基板は、その一方の表面に凸部を有し、
前記凸部は、前記配線電極間に形成されており、
前記凸部の高さは、前記端子の高さに対して０．２５〜０．３３の割合であり、
熱加圧によって、絶縁性の接着剤組成物に導電性粒子が分散されてなる異方性導電接着部材を介して前記基板と前記電子部品とを圧着接続し、
前記配線電極と前記端子とを異方性導電接続させる接続方法。
【発明の詳細な説明】
【技術分野】
【０００１】
本発明は、電子部品と基板とが異方性導電接続されてなる接続構造体の製造方法、及び該製造方法によって製造されてなる接続構造体、並びに接続方法に関する。
【背景技術】
【０００２】
近年、電気装置の小型化及び高性能化に伴い、電子部品や基板において電極のファインピッチ化が促進されている。電極がファインピッチに形成されている電子部品と基板とをフェースダウンで接続する方法としては、フリップチップ実装法やマイクロバンプボンディング実装法等の実装法が挙げられる（特許文献１参照）。
【０００３】
これらの実装法では、一般に、電子部品と基板との間に異方性導電フィルム（ＡＣＦ：Anisotropic Conductive Film）を挟み込み、接続装置である加圧ボンダーの加熱したヘッド部を電子部品に押し当てて熱加圧する。これにより、異方性導電フィルム中の導電性粒子が、電子部品の端子と基板の配線電極との間に挟み込まれて押し潰される。その結果、電子部品の端子と基板の配線電極とは、導電性粒子を介して電気的に接続される。端子と配線電極との間にない導電性粒子は、異方性導電フィルムの絶縁性樹脂組成物中に分散されており、電気的に絶縁した状態を維持している。すなわち、端子と配線電極との間のみで電気的導通が図られることになる。
【０００４】
電極のファインピッチ化に対応するため、厚み方向の一方の側に導電性粒子を局在させた２層構造の異方性導電フィルムが広く用いられるようになっている。図５〜図８は、従来の接続方法で用いる構造体の模式断面図である。この接続方法では、配線電極１０４がファインピッチに形成されたガラス基板１０２と、電子部品であるＩＣ（Integrated Circuit）チップ１２４とを接続する。ＩＣチップ１２４には、端子の一種であるバンプ１２３がガラス基板１０２の配線電極１０４の配線パターンに応じて形成されている。ここで使用する２層構造の異方性導電フィルム１０６は、導電性粒子を含有しない絶縁性樹脂組成物１０７ａのみからなる絶縁性樹脂層１０７と、絶縁性樹脂組成物１０８ａに導電性粒子１０８ｂを分散させた導電性粒子含有層１０８とが積層されてなる。
【０００５】
先ず、図５に示すように、基板支持台１０１上に載置されたガラス基板１０２の基板本体１０３の配線電極１０４が形成されている面上に、導電性粒子含有層１０８を配線電極１０４と対峙させるようにして異方性導電フィルム１０６を配置して仮貼りする（仮貼工程）。この仮貼工程では、仮貼り装置である加圧ボンダー１０９の支持部１１０に接続されたヘッド部１１１を加熱する。加熱温度は、異方性導電フィルム１０６の絶縁性樹脂組成物１０７ａ，１０８ａが流動するが硬化はしない程度の温度である。そして、加熱したヘッド部１１１の加圧面１１１ａを絶縁性樹脂層１０７上面に所定時間押し当てて熱加圧する。これにより、図６に示すように、ガラス基板１０２上に異方性導電フィルム１０６を仮貼りする。異方性導電フィルム１０６の仮貼りの際、加熱によって絶縁性樹脂組成物１０７ａ，１０８ａが流動することで、導電性粒子１０８ｂは、移動してその一部が配線電極１０４上に捕捉される。
【０００６】
次いで、図７に示すように、ＩＣチップ１２４のバンプ１２３と配線電極１０４とを対峙させてＩＣチップ１２４を異方性導電フィルム１０６上に配置する（配置工程）。その後、図８に示すように、接続装置である加圧ボンダー１１９の支持部１２０に接続されたヘッド部１２１を、異方性導電フィルムが硬化可能な温度にまで加熱し、この加熱したヘッド部１２１の加圧面１２１ａをＩＣチップ１２４上面に押し当てる。これにより、ガラス基板１０２とＩＣチップ１２４とを圧着接続させる（接続工程）。
【０００７】
熱加圧によって、異方性導電フィルム１０６の絶縁性樹脂組成物１０７ａ，１０８ａを溶融させて配線電極１０４とバンプ１２３との間に導電性粒子１０８ｂを挟持させ、絶縁性樹脂組成物１０７ａ，１０８ａを硬化させる。これにより、ガラス基板１０２とＩＣチップ１２４とを電気的及び機械的に接続する。
【０００８】
このように、ガラス基板１０２とＩＣチップ１２４とが接続された接続構造体においては、バンプ１２３と配線電極１０４との間における導通信頼性と、隣接する配線電極１０４間、隣接するバンプ１２３間における絶縁信頼性とを両立させることが重要である。
【０００９】
しかしながら、このように配線電極１０４がファインピッチに形成されたガラス基板１０２を用いた接続方法では、図８に示すように、配線電極１０４間において多数の導電性粒子１０８ｂが凝集し、ショートを発生させるおそれがある。例えばバンプ１２３と配線電極１０４との間に挟持されて潰され横方向に広がった導電性粒子１０８ｂによって、バンプ１２３間の領域に存在する導電性粒子１０８ｂに横方向の応力が掛かることで、導電性粒子１０８ｂが凝集してショートを発生させる。
【００１０】
そのため、導通信頼性と絶縁信頼性との両立を実現させるための様々な試みがなされている。
【００１１】
特許文献２には、絶縁性の絶縁性樹脂組成物に導電性粒子が含有された導電性粒子含有層と絶縁性の樹脂組成物のみからなる絶縁性樹脂層とが積層されてなる２層異方性導電フィルムにおいて、導電性粒子含有層の最低溶融粘度を絶縁性樹脂層の最低溶融粘度の１０倍以上とすることで、電極間の粒子捕捉率を高めることが記載されている。
【００１２】
特許文献３には、剥離基材上に磁性を有する導電性粒子を含有する樹脂層を設けた異方性導電フィルムを用い、剥離基材に対して磁界を印加して導電性粒子の移動を制御することで、接続端子の密度が領域によって異なる電子部品の接続構造体において良好な粒子捕捉率を得ることが記載されている。
【００１３】
特許文献４には、磁性を有する導電性粒子を接合剤内に含有してなる異方性導電フィルムを用い、電子部品の磁性を有するバンプを磁化させて導電性粒子の移動を制御することで、接続構造体において粒子捕捉率を高めることが記載されている。
【先行技術文献】
【特許文献】
【００１４】
【特許文献１】特許２７５４８８３号公報
【特許文献２】特開２０１０−１２３４１８号公報
【特許文献３】特開２０１０−１７１０２３号公報
【特許文献４】特開２００８−１８７１２２号公報
【発明の概要】
【発明が解決しようとする課題】
【００１５】
しかしながら、特許文献２に記載の方法では、粒子捕捉率を高めることはできるものの、基板の配線電極間において導電性粒子の凝集によるショートの発生を防止する対策はなされていない。また、特許文献２に記載の方法では、バインダ特性を粒子捕捉率の向上に特化させているため、接着強度やリール特性（巻き品質）等の他の特性とのバランスを取ることが困難である。
【００１６】
また、特許文献３、４に記載の方法では、異方性導電フィルムや実装装置の構造が複雑でコストが高くなる上、磁化された導電性粒子同士が引き合って凝集することでショートが発生するおそれがある。
【００１７】
本発明は、このような従来の実情に鑑みて提案されたものであり、特別な手段によらず、汎用の異方性導電フィルム及び熱加圧装置を用いて基板のファインピッチに形成された配線電極間におけるショートの発生を抑制して良好な絶縁信頼性を得るとともに、良好な導通信頼性を得ることが可能な接続構造体の製造方法、及びこの製造方法によって製造されてなる接続構造体、並びに接続方法を提供することを目的とする。
【課題を解決するための手段】
【００１８】
上述した課題を解決するために、本発明の接続構造体の製造方法は、基板の配線電極と電子部品の端子とが異方性導電接続されてなる接続構造体の製造方法において、基板は、その一方の表面に凸部を有し、凸部は、配線電極間に形成されており、凸部の高さは、端子の高さに対して０．２５〜０．３３の割合であり、熱加圧によって、絶縁性の接着剤組成物に導電性粒子が分散されてなる異方性導電接着部材を介して基板と電子部品とを圧着接続し、配線電極と端子とを異方性導電接続させる。
【００１９】
また、上述した課題を解決するために、本発明の接続構造体は、基板の配線電極と電子部品の端子とが異方性導電接続されてなる接続構造体において、基板は、その一方の表面に凸部を有し、凸部は、配線電極間に形成されており、凸部の高さは、端子の高さに対して０．２５〜０．３３の割合であり、熱加圧によって、絶縁性の接着剤組成物に導電性粒子が分散されてなる異方性導電接着部材を介して基板と電子部品とが圧着接続され、配線電極と端子とが異方性導電接続されてなる。
【００２０】
また、上述した課題を解決するために、本発明の接続方法は、基板の配線電極と電子部品の端子とを異方性導電接続する接続方法において、基板は、その一方の表面に凸部を有し、凸部は、配線電極間に形成されており、凸部の高さは、端子の高さに対して０．２５〜０．３３の割合であり、熱加圧によって、絶縁性の接着剤組成物に導電性粒子が分散されてなる異方性導電接着部材を介して基板と電子部品とを圧着接続し、配線電極と端子とを異方性導電接続させる。
【発明の効果】
【００２１】
本発明によれば、基板の配線電極間に導電性粒子が入り込むことを防止する。これにより、基板の配線電極間において導電性粒子が凝集することがないため、ショートの発生が抑制されて、接続構造体において良好な絶縁信頼性を得ることができる。また、配線電極間に導電性粒子が存在しないことから配線電極上の粒子捕捉率が向上するため、接続構造体において良好な導通信頼性を得ることができる。
【図面の簡単な説明】
【００２２】
【図１】本実施の形態の接続方法における異方性導電フィルム配置後の構造体の模式断面図である。
【図２】本実施の形態の接続方法における異方性導電フィルム仮貼り後の構造体の模式断面図である。
【図３】本実施の形態の接続方法におけるＩＣチップ配置後の構造体の模式断面図である。
【図４】本実施の形態の接続方法における接続処理後の構造体の模式断面図である。
【図５】従来の接続方法における異方性導電フィルム配置後の構造体の模式断面図である。
【図６】従来の接続方法における異方性導電フィルム仮貼り後の構造体の模式断面図である。
【図７】従来の接続方法におけるＩＣチップ配置後の構造体の模式断面図である。
【図８】従来の接続方法における接続処理後の構造体の模式断面図である。
【発明を実施するための形態】
【００２３】
以下、本発明の具体的な実施の形態（以下、「本実施の形態」という。）について、図面を参照しながら、詳細に説明する。
【００２４】
本実施の形態は、図１〜図４に示すように、異方性導電フィルム１６を介してガラス基板１２とＩＣチップ２２とが異方性導電接続されてなる接続構造体の製造方法、この製造方法によって製造される接続構造体及び接続方法に適用することができる。異方性導電フィルム１６は、導電性粒子が含まれない絶縁性の接着剤組成物１７ａからなる絶縁性接着剤層１７と、絶縁性の接着剤組成物１８ａに導電性粒子１８ｂが分散されてなる導電性粒子含有層１８とが積層されてなる２層構造の異方性導電フィルムである。
【００２５】
基板支持台１１上に載置されているガラス基板１２は、例えばアルカリガラス基板、ガラス製のＬＣＤ基板（ＬＣＤパネル）、ガラス製のＰＤＰ基板（ＰＤＰパネル）、ガラス製の有機ＥＬ基板（有機ＥＬパネル）等のガラス基板である。
【００２６】
ガラス基板１２の基板本体１３には、複数の配線電極１４がファインピッチに形成されている。また、ＩＣチップ２２のチップ本体２３には、ガラス基板１２の配線電極１４の配線パターンに応じてバンプ２４が形成されている。
【００２７】
ガラス基板１２の基板本体１３には、凸部１５が配線電極１４間に形成されている。凸部１５の高さは、ＩＣチップ２２のバンプ２４の高さに対して０．２５〜０．３３の割合である。なお、凸部１５の形状は、特に限定されないが、例えば図１の断面図に示すように、高さ方向断面が半円形状とすることができる。なお、凸部１５の形状は、特に限定されず、例えば高さ方向断面が台形状等であってもよい。凸部１５が何れの形状であっても、凸部１５の高さは、ガラス基板１２の基板本体１３と接する凸部１５の底面から凸部１５の最も高い位置までの長さである。また、バンプ２４の高さは、ＩＣチップ２２のチップ本体２３と接するバンプ２４の底面からバンプ２４の最も高い位置までの長さである。
【００２８】
凸部１５を構成する材料は、特に限定されず、例えば有機樹脂、ガラス、絶縁性セラミック等とすることができる。有機樹脂は、例えばアクリルポリマー、アモルファスフルオロポリマー、エポキシ樹脂、ポリイミド等を挙げることができる。
【００２９】
凸部１５を構成する材料がポリマー等の絶縁性材料であるため、導電性粒子１８ｂが凸部１５に接しても、後述のショート発生を確実に防止できる。一方、凸部１５を絶縁性材料以外の材料、例えば導電性材料で構成した場合、ショートのリスクが高まる場合がある。凸部１５の高さがＩＣチップ２２のバンプ２４の高さに対して０．２５〜０．３３の割合であることで、導電性粒子１８ｂを配線基板１４上に十分に集めることができる。これにより、配線電極１４間において導電性粒子１８ｂが凝集することがないため、良好な絶縁信頼性の効果を得ることができる。このように、凸部１５を構成する材料は、絶縁材料に限定される。
【００３０】
凸部１５は、例えば次の方法で形成することができる。凸部１５の形成材料を加工し、高さ方向断面を半円形状、台形状の凸部１５の構造体を作製する。そして、作製した凸部１５の構造体をガラス基板１２の基板本体１３の配線電極１４間に配置し、その位置で凸部１５の構造体の底面を基板本体１３に接着剤等で接着固定させる。これにより、ガラス基板１２の基板本体１３の配線電極１４間に凸部１５を形成する。
【００３１】
なお、凸部１５の形成方法は、これに限定されず他の方法であってもよい。例えば、ガラス基板１２の基板本体１３上に凸部１５の形成材料を凸部１５の高さとなる厚さに積層する。次いで、エッチングにより高さ方向断面を形状、台形状の凸部１５に加工する。これにより、ガラス基板１２の基板本体１３の配線電極１４間に凸部１５を形成することができる。
【００３２】
本実施の形態では、ガラス基板１２の凸部１５及び配線電極１４が形成されている面とＩＣチップ２２のバンプ２４が形成されている面とを異方性導電フィルム１６を介して熱加圧により圧着接続する。これにより、配線電極１４とバンプ２４とが接続され、配線電極１４間の凸部１５がバンプ２４間の領域上に位置する。
【００３３】
このように、ガラス基板１２の基板本体１３には、凸部１５が配線電極１４間に形成されていることから、配線電極１４間に導電性粒子１８ｂが入り込むことが防止される。これにより、ガラス基板１２の配線電極１４間において導電性粒子１８ｂが凝集することがない。このため、製造された接続構造体において、配線電極１４間におけるショートの発生が抑制されて良好な絶縁信頼性を得ることができる。
【００３４】
特に、本実施の形態において、凸部１５の高さは、バンプ２４の高さに対し、０．２５〜０．３３の割合であることから、導電性粒子１８ｂを配線基板１４上に十分に集めることができ、高い粒子捕捉率を得ることができる。これとともに、バンプ２４と配線電極１４との間における絶縁性の接着剤組成物１７ａ，１８ａが十分に排除されるため、導電性粒子１８ｂがバンプ２４と配線電極１４との間にしっかりと狭持されて十分に潰れ、良好な接続信頼性を維持することができる。
【００３５】
また、凸部１５の高さが、バンプ２４の高さに対して０．２５〜０．３３の割合であることで、良好な絶縁信頼性の効果を得ることができる。
【００３６】
仮に、ＩＣチップ２２のバンプ２４の高さに対する凸部１５の高さの割合が０．２５未満であると、導電性粒子１８ｂを配線基板１４１上に十分に集めることができず、高い粒子捕捉率を得ることができない。また、仮にＩＣチップ２２のバンプ２４の高さに対する凸部１５の高さの割合が０．３３よりも大きいと、粒子捕捉率を高めることはできるものの、バンプ２４間、配線電極１４間の空間が著しく狭くなり、導電性粒子１８ｂがこの空間に詰まりやすくなるため、良好な絶縁信頼性を維持できなくなる。また、バンプ２４と配線電極１４との間において絶縁性の接着剤組成物１７ａ，１８ａが十分に排除されなくなるため、バンプ２４と配線電極１４とによる導電性粒子１８ｂの潰れが不十分となることから、接続信頼性が悪化する。
【００３７】
次に、２層の異方性導電フィルム１６について説明する。導電性粒子含有層１８の絶縁性の接着剤組成物１８ａは、例えば膜形成樹脂、熱硬化性樹脂、潜在性硬化剤、シランカップリング剤等を含有する通常のバインダ成分からなる。
【００３８】
膜形成樹脂としては、平均分子量が１００００〜８００００程度の樹脂が好ましく、特にエポキシ樹脂、変形エポキシ樹脂、ウレタン樹脂、フェノキシ樹脂等の各種の樹脂が挙げられる。中でも、膜形成状態、接続信頼性等の観点からフェノキシ樹脂が好ましい。
【００３９】
熱硬化性樹脂としては、常温で流動性を有していれば特に限定されず、例えば市販のエポキシ樹脂が挙げられる。このようなエポキシ樹脂としては、例えば、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂等が挙げられる。これらは単独でも、２種以上の組み合わせであってもよい。
【００４０】
潜在性硬化剤としては、加熱硬化型、ＵＶ硬化型等の各種硬化剤が挙げられる。潜在性硬化剤は、通常では反応せず、熱、光、加圧等の用途に応じて選択される各種のトリガにより活性化し、反応を開始する。熱活性型潜在性硬化剤の活性化方法には、加熱による解離反応などで活性種（カチオンやアニオン）を生成する方法、室温付近ではエポキシ樹脂中に安定に分散しており高温でエポキシ樹脂と相溶及び溶解し、硬化反応を開始する方法、モレキュラーシーブ封入タイプの硬化剤を高温で溶出して硬化反応を開始する方法、マイクロカプセルによる溶出・硬化方法等が存在する。熱活性型潜在性硬化剤としては、イミダゾール系、ヒドラジド系、三フッ化ホウ素−アミン錯体、スルホニウム塩、アミンイミド、ポリアミン塩、ジシアンジアミド等や、これらの変性物があり、これらは単独でも、２種以上の混合体であってもよい。中でも、マイクロカプセル型イミダゾール系潜在性硬化剤が好適である。
【００４１】
シランカップリング剤としては、エポキシ系、アミノ系、メルカプト・スルフィド系、ウレイド系等を挙げることができる。シランカップリング剤を添加することにより、有機材料と無機材料との界面における接着性が向上される。
【００４２】
導電性粒子１８ｂとしては、例えば、ニッケル、鉄、銅、アルミニウム、錫、鉛、クロム、コバルト、銀、金等の各種金属や金属合金の粒子、金属酸化物、カーボン、グラファイト、ガラスやセラミック、プラスチック等の粒子の表面に金属をコートしたもの、或いはこれらの粒子の表面に更に絶縁薄膜をコートしたもの等を使用することができる。樹脂粒子の表面に金属をコートしたものを用いる場合、樹脂粒子としては、例えばエポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を挙げることができる。なお、導電性粒子１８ｂは、粒子全体が導電性材料のみで形成されていてもよい。
【００４３】
絶縁性接着材層１７を構成する絶縁性の接着剤組成物１７ａは、膜形成樹脂、熱硬化性樹脂、潜在性硬化剤、シランカップリング剤等を含有する通常のバインダ成分からなり、導電性粒子含有層１８の絶縁性の接着剤組成物１８ａと同様の材料で構成することができる。
【００４４】
なお、接着剤組成物１７ａの最低溶融粘度が接着剤組成物１８ａの最低溶融粘度よりも低くなるように接着剤組成物１７ａ，１８ａを構成することが可能である。これにより、熱加圧時、導電性粒子１８ｂが接着剤組成物１８ａからこれよりも溶融粘度の低い接着剤組成物１７ａに速やかに移動して接着剤組成物１７ａ内に拡散される。このため、隣接する配線電極１４間、隣接するバンプ間２２においてより高い絶縁性を得ることができる。
【００４５】
接着剤組成物１７ａ，１８ａは、このように膜形成樹脂、熱硬化性樹脂、潜在性硬化剤、シランカップリング剤等を含有する場合に限定されず、通常の異方性導電フィルムの接着剤組成物として用いられる何れの材料から構成されるようにしてもよい。
【００４６】
異方性導電フィルム１６は、最上層の表面及び最下層の表面の一方又は両方に剥離フィルムを設けるようにしてもよい。
【００４７】
剥離フィルムは、例えば、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）等にシリコーン等の剥離剤を塗布してなり、異方性導電フィルム１６の乾燥を防ぐとともに、異方性導電フィルム１６の形状を維持する。
【００４８】
異方性導電フィルム１６は、何れの方法で作製するようにしてもよいが、例えば以下の方法によって作製することができる。膜形成樹脂、熱硬化性樹脂、潜在性硬化剤、シランカップリング剤等を含有する絶縁性の接着剤組成物１７ａを調整する。調整した接着剤組成物１７ａをバーコーター、塗布装置等を用いて第１の剥離フィルム上に塗布し、オーブン等によって乾燥させて絶縁性接着剤層１７を得る。
【００４９】
また、絶縁性の接着剤組成物１８ａに、導電性粒子１８ｂを分散させて導電性接着剤組成物を調整する。調整した導電性接着剤組成物をバーコーター、塗布装置等を用いて第２の剥離フィルムに塗布し、オーブン等によって乾燥させて導電性粒子含有層１８を得る。絶縁性接着剤層１７の一方の表面と導電性粒子含有層１８の一方の表面とをラミネーター等を用いて貼り合わせて、２層の異方性導電フィルム１６を得る。
【００５０】
次に、本実施の形態の接続構造体の製造方法、接続構造体及び接続方法について詳細に説明する。先ず、図１に示すように、基板支持台１１上に載置されたガラス基板１２の基板本体１３の配線電極１４及び凸部１５が形成されている面上に、導電性粒子含有層１８を配線電極１４及び凸部１５と対峙させるようにして異方性導電フィルム１６を配置する。そして、図２に示すように、仮貼り装置である加圧ボンダー１９の支持部２０に接続されたヘッド部２１の加圧面２１ａを絶縁性接着剤層１７上面に軽く押し当てて低圧で加圧する。このヘッド部２１による加圧と同時に、例えば基板支持台１１に設置されたヒータ（図示せず）によって、絶縁性の接着剤組成物１７ａ，１８ａが流動するが硬化しない程度の低温でガラス基板１２側から加熱する。これにより、ガラス基板１２上に異方性導電フィルム１６を仮貼りする（仮貼工程）。このように、仮貼工程では、導電性粒子含有層１８の絶縁性の接着剤組成物１８ａが流動するが硬化しない程度の温度及び圧力で熱加圧を行い、異方性導電フィルム１６を、導電性粒子含有層１８と加熱を行うガラス基板１２側とを対峙させて仮貼りする。
【００５１】
低温低圧条件で熱加圧する仮貼工程では、異方性導電フィルム１８の絶縁性の接着剤組成物１７ａ，１８ａは流動するが、ガラス基板１２の基板本体１３の配線電極１４間には凸部１５が形成されていることから、配線電極１４間に導電性粒子１８ｂが入り込むことがない。このため、配線電極１４間において導電性粒子１８ｂが凝集することがない。そして、この凸部１５は、ＩＣチップ２２のバンプ２４の高さに対して０．２５〜０．３３の割合の高さを有する。これにより、移動した導電性粒子１８ｂは、配線電極１４間に入り込むことなく配線基板１４上に十分に集められ、結果として高い粒子捕捉率を得ることができる。
【００５２】
このように、仮貼工程では、ガラス基板１２側から加熱を行うことで、ガラス基板１２の基板本体１３上の導電性粒子含有層１８の絶縁性の接着剤組成物１８ａを十分に流動させることができ、導電性粒子１８ｂの移動を促進することができる。その結果、配線電極１４上において高い粒子捕捉率を得ることができる。なお、仮貼工程での熱加圧の方法はこれに限定されない。例えば、ガラス基板１２側からの加熱を行うことなく、ヘッド部２１を加熱し、この加熱したヘッド部２１によって熱加圧を行うようにしてもよい。但し、ガラス基板１２側から加熱を行うことで、低温低圧下においても導電性粒子含有層１８の接着剤組成物１８ａを十分に流動させて導電性粒子１８ｂを十分に配線電極１４上に集め、配線電極１４上において高い粒子捕捉率を得るようにすることができる。
【００５３】
仮貼工程での加圧圧力は、例えば０．５ＭＰａ〜２ＭＰａのうちの所定の値とすることができる。また、加熱温度は、例えば温度６０〜１００℃のうちの所定の値とすることができる。また、仮貼工程での熱加圧時間は、例えば１〜３秒（sec）のうちの所定の時間とすることができる。
【００５４】
なお、仮貼工程で異方性導電フィルム１６を仮貼りした後、異方性導電フィルム１６の位置合わせ状態を確認し、位置ずれ等の不具合が生じている場合には、この仮貼工程の後に、異方性導電フィルム１６を剥離して再度異方性導電フィルム１６を正しい位置で仮貼りするリペア処理を行うようにしてもよい（リペア工程）。
【００５５】
次いで、図３に示すように、バンプ２４と配線電極１４とを対峙させるようにしてＩＣチップ２２を異方性導電フィルム１６上に配置する（配置工程）。
【００５６】
このように、配線電極１４上に導電性粒子１８ｂを十分に集めた状態で、ガラス基板１２とＩＣチップ２２とを接続させる。具体的には、図４に示すように、接続装置である加圧ボンダー２５の支持部２６に接続されたヘッド部２７を加熱し、この加熱したヘッド部２７の加圧面２７ａをチップ本体２３の上面に押し当ててガラス基板１２とＩＣチップ２２とを圧着接続させる（接続工程）。
【００５７】
接続工程でのヘッド部２７による加圧圧力は、例えば４０ＭＰａ〜１２０ＭＰａのうちの所定の値とすることができる。また、ヘッド部２７の加熱温度は、異方性導電フィルム１６の絶縁性の接着剤組成物１７ａ，１８ａが硬化する温度、例えば温度１８０〜２２０℃のうちの所定の値）とすることができる。また、接続工程での熱加圧時間は、例えば５〜２０秒のうちの所定の時間とすることができる。
【００５８】
接続工程では、このような条件で熱加圧を行うことによって、異方性導電フィルム１６の絶縁性の接着剤組成物１７ａ，１８ａを溶融させて配線電極１４とバンプ２４との間に導電性粒子１８ｂを挟持させ、接着剤組成物１７ａ，１８ａを硬化させる。これにより、ガラス基板１２とＩＣチップ２２とを電気的及び機械的に接続する。そして、ガラス基板１２とＩＣチップ２２とが異方性導電接続されてなる接続構造体を製造する。
【００５９】
このように、本実施の形態では、配線電極１４間に凸部１５が形成されているガラス基板１２を用いることで、製造された接続構造体において、配線電極１４間におけるショートの発生が抑制されて良好な絶縁信頼性を得ることができる。そして、凸部１５は、ＩＣチップ２２のバンプ２４の高さに対して０．２５〜０．３３の割合の高さを有する。これにより、導電性粒子１８ｂは、流動性を有する接着剤組成物１７ａ，１８ａ内で移動することで配線基板１４上に十分に集められ、高い粒子捕捉率を得ることができる。また、バンプ２４と配線電極１４との間における絶縁性の接着剤組成物１７ａ，１８ａが十分に排除されるため、導電性粒子１８ｂがバンプ２４と配線電極１４との間にしっかりと狭持されて十分に潰れ、良好な接続信頼性を維持することができる。
【００６０】
以上、本実施の形態について説明したが、本発明が前述の実施の形態に限定されるものでないことは言うまでもなく、本発明の要旨を逸脱しない範囲で種々の変更が可能である。
【００６１】
上述の実施の形態では、異方性導電接着部材として、縁性接着剤層１７と導電性粒子含有層８とが積層されてなる２層構造の異方性導電フィルム１６を用いた。しかしながら、異方性導電フィルムの構造は、これに限定されない。異方性導電フィルムは、例えば導電性粒子含有層のみからなる１層構造であってもよく、また例えば絶縁性接着剤層と導電性粒子含有層とをそれぞれ２層以上設けた構造であってもよい。また、異方性導電接着部材は、このようなフィルム成形されてなる異方性導電フィルムに限定されず、例えば、絶縁性接着剤組成物に導電性粒子が分散された導電性接着剤ペースト、或いは導電性接着剤ペーストと絶縁性接着剤ペーストとからなり、これらを重ねて塗布するようにして使用するペースト状としてもよい。
【００６２】
また、上述の実施の形態では、本発明をＣＯＧ（Chip On Glass）に適用する場合について説明したが、本発明は、ＦＯＧ（Film On Glass）、ＦＯＢ（Film On Board）等の他の実装方法にも適用できる。
【００６３】
また、上述の実施の形態では、基板としてガラス基板を用いる場合について説明したが、リジット基板、フレキシブル基板等の他の基板であってもよい。また、上述の実施の形態では、電子部品としてＩＣチップを用いる場合について説明したが、フレキシブルプリント基板等の配線材やコンデンサ等であってもよい。
【００６４】
また、上述の実施の形態の仮貼工程では、ヘッド部２１による加圧と同時に、基板支持台１１に設置されたヒータによってガラス基板１２側から加熱を行うようにしたが、仮貼工程での熱加圧の方法はこれに限定されない。例えば、ガラス基板１２側からの加熱を行うことなく、ヘッド部２１を加熱し、加熱したヘッド部２１によって熱加圧を行うようにしてもよい。但し、ガラス基板１２側の接着剤組成物を十分に流動させて導電性粒子１８ｂの移動を促進し、配線電極１４上において高い粒子捕捉率を実現するという効果を得るには、ガラス基板１２側から加熱を行う方がより好ましい。
【実施例】
【００６５】
以下、本発明の具体的な実施例について実験結果を基に説明する。
【００６６】
＜実施例１＞
以下の導電性粒子含有層と絶縁性接着剤層とが積層された２層構造の異方性導電フィルムを作製した。
【００６７】
（導電性粒子含有層）
ビスＡ型フェノキシ樹脂（商品名ＹＰ５０、新日鐵化学社製）３０質量部、ビスフェノールＡ型液状エポキシ樹脂（商品名ＥＰ８２８、三菱化学社製）３０質量部、イミダゾール系潜在性硬化剤（商品名ＰＨＸ３９４１ＨＰ、旭化成株式会社製）４０質量部、エポキシ系シランカップリング剤（商品名Ａ−１８７、モメンティブ・パフォーマンス・マテリアルズ株式会社製）１質量部、平均粒径４μｍの導電性粒子（商品名  ＡＵＬ７０４、積水化学工業社製）３５質量部にトルエンを加え固形分５０％の組成物を調整した。調整した組成物を剥離基材上に塗布し、オーブンで加熱することにより乾燥させ、導電性粒子含有層を調整した。
【００６８】
（絶縁性接着剤層）
ビスＡ型フェノキシ樹脂（商品名ＹＰ５０、新日鐵化学社製）２５質量部、ビスフェノールＡ型液状エポキシ樹脂（商品名ＥＰ８２８、三菱化学社製）３５質量部、イミダゾール系潜在性硬化剤（商品名ＰＨＸ３９４１ＨＰ、旭化成株式会社製）４０質量部、エポキシ系シランカップリング剤（商品名Ａ−１８７、モメンティブ・パフォーマンス・マテリアルズ株式会社製）１質量部にトルエンを加え固形分５０％の組成物を調整した。調整した組成物を剥離基材上に塗布し、オーブンで加熱することにより乾燥させ、絶縁性接着剤層を調整した。
【００６９】
このように調整した導電性粒子含有層と絶縁性接着剤層とをラミネートすることにより、２層構造の異方性導電フィルムを作成した。
【００７０】
一方の表面に配線電極がファインピッチに形成されているガラス基板を用意した。このガラス基板の配線電極が形成されている表面の配線電極間に、凸部として、高さ（底辺から最も高い位置までの距離）４μｍの高さ方向断面が半円形状のポリイミドを形成した。
【００７１】
一方の表面に高さ１５μｍのバンプがガラス基板の配線電極の配線パターンに応じた配線パターンで形成されているＩＣチップを用意した。すなわち、バンプの高さに対する凸部の高さの割合（（凸部の高さ）／（バンプの高さ））を０．２６とした。
【００７２】
配線電極間に凸部が形成されたガラス基板を基板支持台上に載置した。基板支持台に載置されたガラス基板の基板本体の配線電極及び凸部が形成されている面上に、導電性粒子含有層を配線電極及び凸部と対峙させるようにして異方性導電フィルムを配置し、仮貼り装置である加圧ボンダー（ソニーケミカル＆インフォメーションデバイス株式会社製）の支持部に接続されたヘッド部の加圧面を絶縁性接着剤層の上面に押し当てて１ＭＰａで２秒間加圧した。このヘッド部による加圧の間、基板支持台に設置されたヒータによってガラス基板側から８０℃で加熱を行った。すなわち、８０℃、１ＭＰａ、２秒間の条件で熱加圧を行い、ガラス基板上に異方性導電フィルムを仮貼りした。
【００７３】
そして、バンプと配線電極とを対峙させるようにしてＩＣチップを異方性導電フィルム上に配置した。
【００７４】
その後、接続装置である加圧ボンダーの支持部に接続された、２００℃に加熱したヘッド部の加圧面をＩＣチップのチップ本体の上面に６０ＭＰａで５秒間押し当ててガラス基板とＩＣチップとを圧着接続させた。
【００７５】
熱加圧によって異方性導電フィルムを硬化させ、ＩＣチップとガラス基板とを接続した。その後、圧力を解放して、接続構造体を得た。
【００７６】
＜実施例２＞
異方性導電フィルムの仮貼りにおいて、加圧ボンダー（仮貼り装置）のヘッド部を異方性導電フィルム上面に押し当てるとともにガラス基板側から６０℃で加熱し、０．５ＭＰａで１秒間熱加圧を行った以外は、実施例１と同様にして接続構造体を作製した。
【００７７】
＜実施例３＞
異方性導電フィルムの仮貼りにおいて、加圧ボンダー（仮貼り装置）の８０℃に加熱したヘッド部を異方性導電フィルム上面に１ＭＰａで２秒間押し当てて異方性導電フィルムの上面側から加熱した以外は、実施例１と同様にして接続構造体を作製した。
【００７８】
＜実施例４＞
実施例１の導電性粒子含有層のみからなる１層の異方性導電フィルムを用いた以外は、実施例１と同様にして接続構造体を作製した。
【００７９】
＜実施例５＞
ガラス基板の凸部の高さを３．５μｍとし、ＩＣチップのバンプの高さを１２μｍとした（（凸部の高さ）／（バンプの高さ）＝０．２９）以外は、実施例１と同様にして接続構造体を作製した。
【００８０】
＜比較例１＞
ガラス基板の凸部の高さを６μｍとした（（凸部の高さ）／（バンプの高さ）＝０．４）以外は、実施例１と同様にして接続構造体を作製した。
【００８１】
＜比較例２＞
ガラス基板の凸部の高さを２μｍとした（（凸部の高さ）／（バンプの高さ）＝０．１３）以外は、実施例１と同様にして接続構造体を作製した。
【００８２】
＜比較例３＞
配線電極間に凸部を形成していないガラス基板を用いた以外は、実施例１と同様にして接続構造体を作製した。
【００８３】
［粒子捕捉率評価試験］
実施例１〜５、比較例１〜３の各接続構造体について、接続前にガラス基板の基板電極上にある導電性粒子の数（接続前粒子数）を次の式（１）により算出した。
接続前粒子数＝導電性粒子含有層における導電性粒子の粒子（面）密度（個／ｍｍ２）×端子の面積（ｍｍ２）        ・・（１）
【００８４】
また、接続後に基板電極上にある導電性粒子の数（接続後粒子数）を金属顕微鏡にてカウントすることにより測定した。そして、次の式（２）により、導電性粒子の粒子捕捉率を算出した。
粒子捕捉率＝（接続後粒子数／接続前粒子数）×１００        ・・（２）
【００８５】
実施例１〜５、比較例１〜３の各接続構造体について、粒子捕捉率が２０％未満を×、粒子捕捉率が２０％以上２５％未満を△、２５％以上３５％未満を○、３５％以上を◎として評価した。評価結果を［表１］に示す。
【００８６】
［絶縁信頼性評価試験］
実施例１〜５、比較例１〜３の各種接続構造体について３０Ｖの電圧を印加し（２端子法）絶縁抵抗を測定し、製造直後の接続構造体の隣接した配線電極間（１０μｍスペースの部分）のショートの発生数をカウントした。１つの構造体につき、測定総数４０サンプルとしたとき、次の評価基準により絶縁信頼性を評価した。すなわち、評価基準は、２０個以上を×、５個以上２０個未満を△、１個以上５個未満を○、１個未満を◎とした。評価結果を［表１］に示す。
【００８７】
［接続信頼性（初期）評価試験］
実施例１〜５、比較例１〜３の各接続構造体の製造直後のバンプと配線電極との接続部を含む抵抗値が１０未満であるものを◎、１０Ω以上５０Ω未満であるものを○、５０Ω以上１０Ω未満であるものを△、１００Ω以上であるものを×として評価した。評価結果を［表１］に示す。
【００８８】
［接続信頼性（８５℃、８５％ＲＨ、５００Ｈｒ後）評価試験］
実施例１〜５、比較例１〜３の各接続構造体を８５℃、湿度８５％の環境下で５００時間放置した。この放置後の各接続構造体について、バンプと配線電極との接続部を含む抵抗値が１０Ω未満であるものを◎、１０Ω以上５０Ω未満であるものを○、５０Ω以上１０Ω未満であるものを△、１００Ω以上であるものを×として評価した。評価結果を［表１］に示す。
【００８９】
各評価試験の評価結果を［表１］に示す。
【００９０】
【表１】
2011211245.tif 000003
【００９１】
実施例１〜５では、ＩＣチップのバンプの高さに対して０．２６〜０．２９の割合の高さを有する凸部が配線電極間に形成されているガラス基板を用いた。そのため、配線電極間において導電性粒子が凝集することがなく、良好な絶縁信頼性が得られた上、バンプと配線電極との間において絶縁性の接着剤組成物が十分に排除されたため、良好な接続信頼性が得られたと考えられる。
【００９２】
実施例１、５では、２層の異方性導電フィルムの導電性粒子含有層をガラス基板と対峙させ、８０℃、１ＭＰａ、２秒間の条件でガラス基板側からの加熱による熱加圧を行った。これにより、異方性導電フィルムの絶縁性の接着剤組成物が十分に流動し、配線電極間に入り込まない導電性粒子が配線基板上に多く集められたことで、より高い粒子捕捉率を得ることができたと考えられる。
【００９３】
一方、比較例１では、ＩＣチップのバンプの高さに対して０．４の割合の高さを有する凸部が形成されているガラス基板を用いている。そのため、高い粒子捕捉率を得ることはできたが、バンプ間、配線電極間の空間が著しく狭くなったことから、導電性粒子がこの空間に詰まりやすくなり、絶縁信頼性が不良となったと考えられる。また、バンプ間、配線電極間の空間が著しく狭いことから、バンプと配線電極との間において絶縁性の接着剤組成物が十分に排除されなくなり、バンプと配線電極とによって導電性粒子が十分に潰れないことから、接続信頼性が悪化したと考えられる。
【００９４】
比較例２では、ＩＣチップのバンプの高さに対して０．１３の割合の高さを有する凸部が形成されているガラス基板を用いている。そのため、導電性粒子を配線基板上に十分に集めることができず、高い粒子捕捉率を得ることができなかったと考えられる。
【００９５】
比較例３では、凸部が形成されていないガラス基板を用いていることから、導電性粒子を配線基板上に十分に集めることができず、高い粒子捕捉率を得ることができなかったと考えられる。また、配線電極間に導電性粒子が入り込み凝集することによるショートの発生を完全に防止することができず、良好な絶縁信頼性を得ることができなかったと考えられる。また、粒子捕捉率が低いことから、良好な接続信頼性を得ることができなかったと考えられる。
【符号の説明】
【００９６】
１２  ガラス基板、１３  基板本体、１４  配線電極、１５  凸部、１６  異方性導電フィルム、１７  絶縁性接着剤層、１８  導電性粒子含有層、１９  加圧ボンダー、２０  支持部、２１  ヘッド部
【図１】
2011211245.tif 000004
【図２】
2011211245.tif 000005
【図３】
2011211245.tif 000006
【図４】
2011211245.tif 000007
【図５】
2011211245.tif 000008
【図６】
2011211245.tif 000009
【図７】
2011211245.tif 000010
【図８】
2011211245.tif 000011